(57)【特許請求の範囲】
【請求項１】
−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、
ＳｉＯ2，Ｂ2Ｏ3，Ｐ2Ｏ5成分の中から選ばれる１種または２種以上の合計量が３５〜５５％
ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％
ＭｇＯ，ＣａＯ，ＳｒＯ，ＢａＯ，ＺｎＯ成分の中から選ばれる１種または２種以上の合計量が３〜２０％
Ｌｉ2Ｏ，Ｎａ2Ｏ，Ｋ2Ｏ成分の中から選ばれる１種または２種以上の合計量が５〜３０％
Ｓｂ2Ｏ3，Ａｓ2Ｏ3成分の中から選ばれる１種または２種の合計量が０〜１％の範囲の各成分を含有し、ヤング率が７５ＧＰａ以上であり、ＳｉＯ2成分の上限が４１．３９％であることを特徴とする光フィルター用ガラス。
【請求項２】
ＳｉＯ2成分の下限が１７．１０％であることを特徴とする、請求項１記載の光フィルター用ガラス。
【請求項３】
−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％
ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％
ＭｇＯ，ＣａＯ，ＳｒＯ，ＢａＯ，ＺｎＯ成分の中から選ばれる１種または２種以上の合計量が３〜２０％
Ｌｉ2Ｏ，Ｎａ2Ｏ，Ｋ2Ｏ成分の中から選ばれる１種または２種以上の合計量が５〜３０％
Ｓｂ2Ｏ3，Ａｓ2Ｏ3成分の中から選ばれる１種または２種の合計量が０〜１％の範囲の各成分を含有し、ヤング率が７５ＧＰａ以上であり、Ｂ2Ｏ3成分が０〜２１．５０％の範囲にあることを特徴とする光フィルター用ガラス。
【請求項４】
−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％
ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％
ＭｇＯ，ＣａＯ，ＳｒＯ，ＢａＯ，ＺｎＯ成分の中から選ばれる１種または２種以上の合計量が３〜２０％
Ｌｉ2Ｏ，Ｎａ2Ｏ，Ｋ2Ｏ成分の中から選ばれる１種または２種以上の合計量が５〜３０％
Ｓｂ2Ｏ3，Ａｓ2Ｏ3成分の中から選ばれる１種または２種の合計量が０〜１％の範囲の各成分を含有し、ヤング率が７５ＧＰａ以上であり、Ｐ2Ｏ5成分が０〜８．６０％の範囲にあることを特徴とする光フィルター用ガラス。
【請求項５】
−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％
ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％
ＭｇＯ，ＣａＯ，ＳｒＯ，ＢａＯ，ＺｎＯ成分の中から選ばれる１種または２種以上の合計量が３〜２０％
Ｌｉ2Ｏ，Ｎａ2Ｏ，Ｋ2Ｏ成分の中から選ばれる１種または２種以上の合計量が５〜３０％
Ｓｂ2Ｏ3，Ａｓ2Ｏ3成分の中から選ばれる１種または２種の合計量が０〜１％の範囲の各成分を含有し、ヤング率が７５ＧＰａ以上であり、ＴｉＯ2成分の上限が３０．００％であることを特徴とする光フィルター用ガラス。
【請求項６】
ＴｉＯ2成分の下限が５．００％であることを特徴とする、請求項５記載の光フィルター用ガラス。
【請求項７】
−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％
ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％
ＭｇＯ，ＣａＯ，ＳｒＯ，ＢａＯ，ＺｎＯ成分の中から選ばれる１種または２種以上の合計量が３〜２０％
Ｌｉ2Ｏ，Ｎａ2Ｏ，Ｋ2Ｏ成分の中から選ばれる１種または２種以上の合計量が５〜３０％
Ｓｂ2Ｏ3，Ａｓ2Ｏ3成分の中から選ばれる１種または２種の合計量が０〜１％の範囲の各成分を含有し、ヤング率が７５ＧＰａ以上であり、Ｌａ2Ｏ3成分が０〜１７．００％の範囲にあることを特徴とする光フィルター用ガラス。
【請求項８】
−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％
ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％
ＭｇＯ，ＣａＯ，ＳｒＯ，ＢａＯ，ＺｎＯ成分の中から選ばれる１種または２種以上の合計量が３〜２０％
Ｌｉ2Ｏ，Ｎａ2Ｏ，Ｋ2Ｏ成分の中から選ばれる１種または２種以上の合計量が５〜３０％
Ｓｂ2Ｏ3，Ａｓ2Ｏ3成分の中から選ばれる１種または２種の合計量が０〜１％の範囲の各成分を含有し、ヤング率が７５ＧＰａ以上であり、ＺｒＯ2成分が０〜５．００％の範囲にあることを特徴とする光フィルター用ガラス。
【請求項９】
−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％
ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％
ＭｇＯ，ＣａＯ，ＳｒＯ，ＢａＯ，ＺｎＯ成分の中から選ばれる１種または２種以上の合計量が３〜２０％
Ｌｉ2Ｏ，Ｎａ2Ｏ，Ｋ2Ｏ成分の中から選ばれる１種または２種以上の合計量が５〜３０％
Ｓｂ2Ｏ3，Ａｓ2Ｏ3成分の中から選ばれる１種または２種の合計量が０〜１％の範囲の各成分を含有し、ヤング率が７５ＧＰａ以上であり、Ｎｂ2Ｏ5成分が０〜７．９０％の範囲にあることを特徴とする光フィルター用ガラス。
【請求項１０】
−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％
ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％
ＭｇＯ，ＣａＯ，ＳｒＯ，ＢａＯ，ＺｎＯ成分の中から選ばれる１種または２種以上の合計量が３〜２０％
Ｌｉ2Ｏ，Ｎａ2Ｏ，Ｋ2Ｏ成分の中から選ばれる１種または２種以上の合計量が５〜３０％
Ｓｂ2Ｏ3，Ａｓ2Ｏ3成分の中から選ばれる１種または２種の合計量が０〜１％
の範囲の各成分を含有し、ヤング率が７５ＧＰａ以上であり、Ｔａ2Ｏ5成分が０〜７．００％の範囲にあることを特徴とする光フィルター用ガラス。
【請求項１１】
−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％
ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％
ＭｇＯ，ＣａＯ，ＳｒＯ，ＢａＯ，ＺｎＯ成分の中から選ばれる１種または２種以上の合計量が３〜２０％
Ｌｉ2Ｏ，Ｎａ2Ｏ，Ｋ2Ｏ成分の中から選ばれる１種または２種以上の合計量が５〜３０％
Ｓｂ2Ｏ3，Ａｓ2Ｏ3成分の中から選ばれる１種または２種の合計量が０〜１％の範囲の各成分を含有し、ヤング率が７５ＧＰａ以上であり、ＷＯ3成分が０〜２．６０％の範囲にあることを特徴とする光フィルター用ガラス。
【請求項１２】
−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％
ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％
ＭｇＯ，ＣａＯ，ＳｒＯ，ＢａＯ，ＺｎＯ成分の中から選ばれる１種または２種以上の合計量が３〜２０％
Ｌｉ2Ｏ，Ｎａ2Ｏ，Ｋ2Ｏ成分の中から選ばれる１種または２種以上の合計量が５〜３０％
Ｓｂ2Ｏ3，Ａｓ2Ｏ3成分の中から選ばれる１種または２種の合計量が０〜１％の範囲の各成分を含有し、ヤング率が７５ＧＰａ以上であり、Ｙ2Ｏ3成分が０〜５．００％の範囲にあることを特徴とする光フィルター用ガラス。
【請求項１３】
−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％
ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％
ＭｇＯ，ＣａＯ，ＳｒＯ，ＢａＯ，ＺｎＯ成分の中から選ばれる１種または２種以上の合計量が３〜２０％
Ｌｉ2Ｏ，Ｎａ2Ｏ，Ｋ2Ｏ成分の中から選ばれる１種または２種以上の合計量が５〜３０％
Ｓｂ2Ｏ3，Ａｓ2Ｏ3成分の中から選ばれる１種または２種の合計量が０〜１％の範囲の各成分を含有し、ヤング率が７５ＧＰａ以上であり、ＭｇＯ成分が０〜１．００％の範囲にあることを特徴とする光フィルター用ガラス。
【請求項１４】
−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％
ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％
ＭｇＯ，ＣａＯ，ＳｒＯ，ＢａＯ，ＺｎＯ成分の中から選ばれる１種または２種以上の合計量が３〜２０％
Ｌｉ2Ｏ，Ｎａ2Ｏ，Ｋ2Ｏ成分の中から選ばれる１種または２種以上の合計量が５〜３０％
Ｓｂ2Ｏ3，Ａｓ2Ｏ3成分の中から選ばれる１種または２種の合計量が０〜１％の範囲の各成分を含有し、ヤング率が７５ＧＰａ以上であり、ＺｎＯ成分が０〜２．００％の範囲にあることを特徴とする光フィルター用ガラス。
【請求項１５】
−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％
ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％
ＭｇＯ，ＣａＯ，ＳｒＯ，ＢａＯ，ＺｎＯ成分の中から選ばれる１種または２種以上の合計量が３〜２０％
Ｌｉ2Ｏ，Ｎａ2Ｏ，Ｋ2Ｏ成分の中から選ばれる１種または２種以上の合計量が５〜３０％
Ｓｂ2Ｏ3，Ａｓ2Ｏ3成分の中から選ばれる１種または２種の合計量が０〜１％の範囲の各成分を含有し、ヤング率が７５ＧＰａ以上であり、ＢａＯ成分が０〜１０．００％の範囲にあることを特徴とする光フィルター用ガラス。
【請求項１６】
−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％
ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％
ＭｇＯ，ＣａＯ，ＳｒＯ，ＢａＯ，ＺｎＯ成分の中から選ばれる１種または２種以上の合計量が３〜２０％
Ｌｉ2Ｏ，Ｎａ2Ｏ，Ｋ2Ｏ成分の中から選ばれる１種または２種以上の合計量が５〜３０％
Ｓｂ2Ｏ3，Ａｓ2Ｏ3成分の中から選ばれる１種または２種の合計量が０〜１％の範囲の各成分を含有し、ヤング率が７５ＧＰａ以上であり、ＳｒＯ成分が０〜１４．８０％の範囲にあることを特徴とする光フィルター用ガラス。
【請求項１７】
−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％
ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％
ＭｇＯ，ＣａＯ，ＳｒＯ，ＢａＯ，ＺｎＯ成分の中から選ばれる１種または２種以上の合計量が３〜２０％
Ｌｉ2Ｏ，Ｎａ2Ｏ，Ｋ2Ｏ成分の中から選ばれる１種または２種以上の合計量が５〜３０％
Ｓｂ2Ｏ3，Ａｓ2Ｏ3成分の中から選ばれる１種または２種の合計量が０〜１％の範囲の各成分を含有し、ヤング率が７５ＧＰａ以上であり、Ｌｉ2Ｏ成分の上限が８．５０％であることを特徴とする光フィルター用ガラス。
【請求項１８】
Ｌｉ2Ｏ成分の下限が２．００％であることを特徴とする、請求項１７記載の光フィルター用ガラス。
【請求項１９】
−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％
ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％
ＭｇＯ，ＣａＯ，ＳｒＯ，ＢａＯ，ＺｎＯ成分の中から選ばれる１種または２種以上の合計量が３〜２０％
Ｌｉ2Ｏ，Ｎａ2Ｏ，Ｋ2Ｏ成分の中から選ばれる１種または２種以上の合計量が５〜３０％
Ｓｂ2Ｏ3，Ａｓ2Ｏ3成分の中から選ばれる１種または２種の合計量が０〜１％の範囲の各成分を含有し、ヤング率が７５ＧＰａ以上であり、Ｎａ2Ｏ成分が０〜１４．１０％の範囲にあることを特徴とする光フィルター用ガラス。
【請求項２０】
−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％
ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％
ＭｇＯ，ＣａＯ，ＳｒＯ，ＢａＯ，ＺｎＯ成分の中から選ばれる１種または２種以上の合計量が３〜２０％
Ｌｉ2Ｏ，Ｎａ2Ｏ，Ｋ2Ｏ成分の中から選ばれる１種または２種以上の合計量が５〜３０％
Ｓｂ2Ｏ3，Ａｓ2Ｏ3成分の中から選ばれる１種または２種の合計量が０〜１％の範囲の各成分を含有し、ヤング率が７５ＧＰａ以上であり、Ｋ2Ｏ成分が０〜９．００％の範囲にあることを特徴とする光フィルター用ガラス。
【請求項２１】
−２０〜＋７０℃における熱膨張係数の上限が、１１５×１０-7／℃であることを特徴とする、請求項１〜２０のいずれかに記載の光フィルター用ガラス。
【請求項２２】
ヤング率の下限が、８５ＧＰａであることを特徴とする、請求項１〜２１のいずれかに記載の光フィルター用ガラス。
【請求項２３】
請求項１〜２２のいずれかに記載のガラス上に、誘電体を成膜してなる光フィルター。
【請求項２４】
該ガラスは該誘電体よりも大きな熱膨張係数を有する請求項２３記載の光フィルター。
【発明の詳細な説明】
【０００１】
【発明の属する技術分野】
本発明は、光フィルター用ガラスに関する。更に、本発明は、ガラスを用いた光フィルターに関する。
【０００２】
【従来の技術】
光フィルターには、特定の波長をカットしたり透過するもの、波長によらず光強度を落とすものなどがある。前者の光フィルターには、特定の波長のみを透過するバンドパスフィルター、特定の波長のみをカットするノッチパスフィルター、特定の波長より短波長や長波長のみを透過するハイパスフィルター、ローパスフィルターなどがあり、後者の光フィルターには、ＮＤフィルターがある。
【０００３】
また、光フィルターには吸収型と干渉型等がある。吸収型光フィルターには代表的なものとしてＮＤフィルター等があり、干渉型光フィルターには、代表的なものとしてバンドパスフィルターが挙げられる。写真用等の吸収型光フィルターには基体としてプラスチックが用いられているが、強いレーザーが用いられる光フィルターの基板には、耐久性・耐熱性が要求されるので、もっぱらアモルファスガラスが用いられている。
【０００４】
バンドパスフィルターは、ガラスなどの基板材上に例えば、高い屈折率を持つ誘電体薄膜（Ｈ層）と低い屈折率を持つ誘電体薄膜（Ｌ層）を交互に積層した構造の誘電体多層膜を形成したものが用いられる。
【０００５】
ＷＤＭ（Ｗａｖｅｌｅｎｇｔｈ  Ｄｉｖｉｓｉｏｎ  Ｍｕｌｔｉｐｌｅｘｉｎｇ：波長分割多重方式）光通信システムに用いられるバンドパスフィルターにおいては、通過波長のバンド幅を狭く設定し、より高密度波長に適用しようとする場合、バンドの中心波長の温度安定性が問題となっている。すなわち、わずかな温度変化に対してもバンドの中心波長が変動してしまう敏感な素子であるため、その使用においては温度コントローラーで温度補償を行うべきであるが、用いる際のスペース的な問題により事実上温度コントローラーをつけることができない。この中心波長の温度安定性は、光情報量が増加するに従いバンド幅を狭くする必要があるため、その重要さを増すものである。
【０００６】
従来から用いられてきたバンドパスフィルター用アモルファスガラス基板材は、その熱膨張特性が十分高くなく、機械的強度も低いため、膜に与える圧縮応力および耐久性の面でも充分なものでなかった。更に、これらは表面硬度が低く、将来の光フィルター用基板材、特にバンドパスフィルター用基板材としての要求に十分対応できない。
【０００７】
【発明が解決しようとする課題】
本発明の目的は、上記従来技術に見られる諸欠点を解消しつつ、バンドパスフィルターの高精度化に合わせ、単層もしくは多層膜形成したフィルター部材の使用温度における屈折率変動を回避する（基板材料を高熱膨張係数として、これにより膜に圧縮応力を与え、膜の屈折率温度安定性を向上させる。）ための熱膨張特性と、耐久性を考慮した機械的特性を兼ね備え、かつ基板材自体は良好な光線透過率とを併せ持った、光フィルター用ガラス基板材を提供することにある。
【０００８】
【課題を解決するための手段】
本発明者は、鋭意試験研究を重ねた結果、上記課題を解決するには、特定の熱膨張係数範囲や機械的強度，光線透過率を有するガラスが好適であることを見い出し、本発明に至った。
【０００９】
すなわち、請求項１に記載の発明は、−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、 ガラスの組成は重量百分率で、ＳｉＯ2，Ｂ2Ｏ3，Ｐ2Ｏ5成分の中から選ばれる１種または２種以上の合計量が３５〜５５％、ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％、ＭｇＯ，ＣａＯ，ＳｒＯ，ＢａＯ，ＺｎＯ成分の中から選ばれる１種または２種以上の合計量が３〜２０％、Ｌｉ2Ｏ，Ｎａ2Ｏ，Ｋ2Ｏ成分の中から選ばれる１種または２種以上の合計量が５〜３０％、Ｓｂ2Ｏ3，Ａｓ2Ｏ3成分の中から選ばれる１種または２種の合計量が０〜１％、の範囲の各成分を含有し、ヤング率が７５ＧＰａ以上であり、ＳｉＯ2成分の上限が４１．３９％であることを特徴とする光フィルター用ガラスであり、請求項２に記載の発明は、ＳｉＯ2成分の下限が１７．１０％であることを特徴とする、請求項１に記載の光フィルター用ガラスであり、請求項３に記載の発明は、−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％、ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％、ＭｇＯ，ＣａＯ，ＳｒＯ，ＢａＯ，ＺｎＯ成分の中から選ばれる１種または２種以上の合計量が３〜２０％、Ｌｉ2Ｏ，Ｎａ2Ｏ，Ｋ2Ｏ成分の中から選ばれる１種または２種以上の合計量が５〜３０％、Ｓｂ2Ｏ3，Ａｓ2Ｏ3成分の中から選ばれる１種または２種の合計量が０〜１％、の範囲の各成分を含有し、ヤング率が７５ＧＰａ以上であり、Ｂ2Ｏ3成分が０〜２１．５０％の範囲にあることを特徴とする光フィルター用ガラスであり、請求項４に記載の発明は、−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％、ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％、ＭｇＯ，ＣａＯ，ＳｒＯ，ＢａＯ，ＺｎＯ成分の中から選ばれる１種または２種以上の合計量が３〜２０％、Ｌｉ2Ｏ，Ｎａ2Ｏ，Ｋ2Ｏ成分の中から選ばれる１種または２種以上の合計量が５〜３０％、Ｓｂ2Ｏ3，Ａｓ2Ｏ3成分の中から選ばれる１種または２種の合計量が０〜１％、の範囲の各成分を含有し、ヤング率が７５ＧＰａ以上であり、Ｐ2Ｏ5成分が０〜８．６０％の範囲にあることを特徴とする光フィルター用ガラスであり、請求項５に記載の発明は、−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種また���２種以上の合計量が３５〜５５％、ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％、ＭｇＯ，ＣａＯ，ＳｒＯ，ＢａＯ，ＺｎＯ成分の中から選ばれる１種または２種以上の合計量が３〜２０％、Ｌｉ2Ｏ，Ｎａ2Ｏ，Ｋ2Ｏ成分の中から選ばれる１種または２種以上の合計量が５〜３０％、Ｓｂ2Ｏ3，Ａｓ2Ｏ3成分の中から選ばれる１種または２種の合計量が０〜１％、の範囲の各成分を含有し、ヤング率が７５ＧＰａ以上であり、ＴｉＯ2成分の上限が３０．００％であることを特徴とする光フィルター用ガラスであり、請求項６に記載の発明は、ＴｉＯ2成分の下限が５．００％であることを特徴とする、請求項５に記載の光フィルター用ガラスであり、請求項７記載の発明は、−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％、ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％、ＭｇＯ，ＣａＯ，ＳｒＯ，ＢａＯ，ＺｎＯ成分の中から選ばれる１種または２種以上の合計量が３〜２０％、Ｌｉ2Ｏ，Ｎａ2Ｏ，Ｋ2Ｏ成分の中から選ばれる１種または２種以上の合計量が５〜３０％、Ｓｂ2Ｏ3，Ａｓ2Ｏ3成分の中から選ばれる１種または２種の合計量が０〜１％、の範囲の各成分を含有し、ヤング率が７５ＧＰａ以上であり、Ｌａ2Ｏ3成分が０〜１７．００％の範囲にあることを特徴とする光フィルター用ガラスであり、請求項８に記載の発明は、−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％、ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％、ＭｇＯ，ＣａＯ，ＳｒＯ，ＢａＯ，ＺｎＯ成分の中から選ばれる１種または２種以上の合計量が３〜２０％、Ｌｉ2Ｏ，Ｎａ2Ｏ，Ｋ2Ｏ成分の中から選ばれる１種または２種以上の合計量が５〜３０％、Ｓｂ2Ｏ3，Ａｓ2Ｏ3成分の中から選ばれる１種または２種の合計量が０〜１％、の範囲の各成分を含有し、ヤング率が７５ＧＰａ以上であり、ＺｒＯ2成分が０〜５．００％の範囲にあることを特徴とする光フィルター用ガラスであり、請求項９に記載の発明は、−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％、ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％、ＭｇＯ，ＣａＯ，ＳｒＯ，ＢａＯ，ＺｎＯ成分の中から選ばれる１種または２種以上の合計量が３〜２０％、Ｌｉ2Ｏ，Ｎａ2Ｏ，Ｋ2Ｏ成分の中から選ばれる１種または２種以上の合計量が５〜３０％、Ｓｂ2Ｏ3，Ａｓ2Ｏ3成分の中から選ばれる１種または２種の合計量が０〜１％、の範囲の各成分を含有し、ヤング率が７５ＧＰａ以上であり、Ｎｂ2Ｏ5成分が０〜７．９０％の範囲にあることを特徴とする光フィルター用ガラスであり、請求項１０に記載の発明は、−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％、ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％、ＭｇＯ，ＣａＯ，ＳｒＯ，ＢａＯ，ＺｎＯ成分の中から選ばれる１種または２種以上の合計量が３〜２０％、Ｌｉ2Ｏ，Ｎａ2Ｏ，Ｋ2Ｏ成分の中から選ばれる１種または２種以上の合計量が５〜３０％、Ｓｂ2Ｏ3，Ａｓ2Ｏ3成分の中から選ばれる１種または２種の合計量が０〜１％、の範囲の各成分を含有し、ヤング率が７５ＧＰａ以上であり、Ｔａ2Ｏ5成分が０〜７．００％の範囲にあることを特徴とする光フィルター用ガラスであり、請求項１１に記載の発明は、−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％、ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％、ＭｇＯ，ＣａＯ，ＳｒＯ，ＢａＯ，ＺｎＯ成分の中から選ばれる１種または２種以上の合計量が３〜２０％、Ｌｉ2Ｏ，Ｎａ2Ｏ，Ｋ2Ｏ成分の中から選ばれる１種または２種以上の合計量が５〜３０％、Ｓｂ2Ｏ3，Ａｓ2Ｏ3成分の中から選ばれる１種または２種の合計量が０〜１％、の範囲の各成分を含有し、ヤング率が７５ＧＰａ以上であり、ＷＯ3成分が０〜２．６０％の範囲にあることを特徴とする光フィルター用ガラスであり、請求項１２に記載の発明は、−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％、ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％、ＭｇＯ，ＣａＯ，ＳｒＯ，ＢａＯ，ＺｎＯ成分の中から選ばれる１種または２種以上の合計量が３〜２０％、Ｌｉ2Ｏ，Ｎａ2Ｏ，Ｋ2Ｏ成分の中から選ばれる１種または２種以上の合計量が５〜３０％、Ｓｂ2Ｏ3，Ａｓ2Ｏ3成分の中から選ばれる１種または２種の合計量が０〜１％、の範囲の各成分を含有し、ヤング率が７５ＧＰａ以上であり、Ｙ2Ｏ3成分が０〜５．００％の範囲にあることを特徴とする光フィルター用ガラスであり、請求項１３に記載の発明は、−２０〜＋７０℃における熱膨張係数が９０×１０-7〜１２０×���０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％、ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％、ＭｇＯ，ＣａＯ，ＳｒＯ，ＢａＯ，ＺｎＯ成分の中から選ばれる１種または２種以上の合計量が３〜２０％、Ｌｉ2Ｏ，Ｎａ2Ｏ，Ｋ2Ｏ成分の中から選ばれる１種または２種以上の合計量が５〜３０％、Ｓｂ2Ｏ3，Ａｓ2Ｏ3成分の中から選ばれる１種または２種の合計量が０〜１％、の範囲の各成分を含有し、ヤング率が７５ＧＰａ以上であり、ＭｇＯ成分が０〜１．００％の範囲にあることを特徴とする光フィルター用ガラスであり、請求項１４に記載の発明は、−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％、ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％、ＭｇＯ，ＣａＯ，ＳｒＯ，ＢａＯ，ＺｎＯ成分の中から選ばれる１種または２種以上の合計量が３〜２０％、Ｌｉ2Ｏ，Ｎａ2Ｏ，Ｋ2Ｏ成分の中から選ばれる１種または２種以上の合計量が５〜３０％、Ｓｂ2Ｏ3，Ａｓ2Ｏ3成分の中から選ばれる１種または２種の合計量が０〜１％、の範囲の各成分を含有し、ヤング率が７５ＧＰａ以上であり、ＺｎＯ成分が０〜２．００％の範囲にあることを特徴とする光フィルター用ガラスであり、請求項１５に記載の発明は、−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％、ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％、ＭｇＯ，ＣａＯ，ＳｒＯ，ＢａＯ，ＺｎＯ成分の中から選ばれる１種または２種以上の合計量が３〜２０％、Ｌｉ2Ｏ，Ｎａ2Ｏ，Ｋ2Ｏ成分の中から選ばれる１種または２種以上の合計量が５〜３０％、Ｓｂ2Ｏ3，Ａｓ2Ｏ3成分の中から選ばれる１種または２種の合計量が０〜１％、の範囲の各成分を含有し、ヤング率が７５ＧＰａ以上であり、ＢａＯ成分が０〜１０．００％の範囲にあることを特徴とする光フィルター用ガラスであり、請求項１６に記載の発明は、−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％、ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％、ＭｇＯ，ＣａＯ，ＳｒＯ，ＢａＯ，ＺｎＯ成分の中から選���れる１種または２種以上の合計量が３〜２０％、Ｌｉ2Ｏ，Ｎａ2Ｏ，Ｋ2Ｏ成分の中から選ばれる１種または２種以上の合計量が５〜３０％、Ｓｂ2Ｏ3，Ａｓ2Ｏ3成分の中から選ばれる１種または２種の合計量が０〜１％、の範囲の各成分を含有し、ヤング率が７５ＧＰａ以上であり、ＳｒＯ成分が０〜１４．８０％の範囲にあることを特徴とする光フィルター用ガラスであり、請求項１７に記載の発明は、−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％、ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％、ＭｇＯ，ＣａＯ，ＳｒＯ，ＢａＯ，ＺｎＯ成分の中から選ばれる１種または２種以上の合計量が３〜２０％、Ｌｉ2Ｏ，Ｎａ2Ｏ，Ｋ2Ｏ成分の中から選ばれる１種または２種以上の合計量が５〜３０％、Ｓｂ2Ｏ3，Ａｓ2Ｏ3成分の中から選ばれる１種または２種の合計量が０〜１％、の範囲の各成分を含有し、ヤング率が７５ＧＰａ以上であり、Ｌｉ2Ｏ成分の上限が８．５０％であることを特徴とする光フィルター用ガラスであり、請求項１８に記載の発明は、Ｌｉ2Ｏ成分の下限が２．００％であることを特徴とする、請求項１７に記載の光フィルター用ガラスであり、請求項１９に記載の発明は、−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％、ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％、ＭｇＯ，ＣａＯ，ＳｒＯ，ＢａＯ，ＺｎＯ成分の中から選ばれる１種または２種以上の合計量が３〜２０％、Ｌｉ2Ｏ，Ｎａ2Ｏ，Ｋ2Ｏ成分の中から選ばれる１種または２種以上の合計量が５〜３０％、Ｓｂ2Ｏ3，Ａｓ2Ｏ3成分の中から選ばれる１種または２種の合計量が０〜１％、の範囲の各成分を含有し、ヤング率が７５ＧＰａ以上であり、Ｎａ2Ｏ成分が０〜１４．１０％の範囲にあることを特徴とする光フィルター用ガラスであり、請求項２０に記載の発明は、−２０〜＋７０℃における熱膨張係数が９０×１０-7〜１２０×１０-7／℃であり、ＳｉＯ２成分、ＴｉＯ２成分、及びＬｉ２Ｏ成分を必須成分として含有し、ガラスの組成は重量百分率で、ＳｉＯ2，Ｂ2Ｏ3，Ｐ2Ｏ5成分の中から選ばれる１種または２種以上の合計量が３５〜５５％、ＴｉＯ2，Ｌａ2Ｏ3，ＺｒＯ2，Ｎｂ2Ｏ5，Ｔａ2Ｏ5，ＷＯ3，Ｙ2Ｏ3成分の中から選ばれる１種または２種以上の合計量が２０〜４５％、ＭｇＯ，ＣａＯ，ＳｒＯ，ＢａＯ，ＺｎＯ成分の中から選ばれる１種または２種以上の合計量が３〜２０％、Ｌｉ2Ｏ，Ｎａ2Ｏ，Ｋ2Ｏ成分の中から選ばれる１種または２種以上の合計量が５〜３０％、Ｓｂ2Ｏ3，Ａｓ2Ｏ3成分の中から選ばれる１種または２種の合計量が０〜１％、の範囲の各成分を含有し、ヤング率が７５ＧＰａ以上であり、Ｋ2Ｏ成分が０〜９．００％の範囲にあることを特徴とする光フィルター用ガラスであり、請求項２１に記載の発明は、−２０〜＋７０℃における熱膨張係数の上限が、１１５×１０-7／℃であることを特徴とする、請求項１〜２０のいずれかに記載の光フィルター用ガラスであり、請求項２２に記載の発明は、ヤング率の下限が、８５ＧＰａであることを特徴とする、請求項１〜２１のいずれかに記載の光フィルター用ガラスであり、請求項２３に記載の発明は、請求項１〜２２のいずれかに記載のガラス上に、誘電体を成膜してなる光フィルターであり、請求項２４に記載の発明は、該ガラスは該誘電体よりも大きな熱膨張係数を有する請求項２３記載の光フィルターである。
【００１０】
本発明の光フィルター用ガラスの熱膨張特性，ヤング率，ビッカース硬度，光線透過率，組成を限定した理由を以下に述べる。尚、組成は原ガラスと同様、酸化物基準で表示する。
【００１１】
まず、熱膨張特性であるが、前述のようにバンドの中心波長の温度安定性は非常に重要であり、膜構成物質の熱膨張係数より大きいものが必要である。本発明者が試験研究を行った結果、−２０℃〜＋７０℃における熱膨張係数が９０×１０-7／℃以上とすると、バンドパスフィルターとして使用する温度範囲において、膜に十分な圧縮応力を与えることができることが判明した。しかしその一方で１２０×１０-7／℃を越えると、膜との熱膨張係数差が大きくなりすぎて、膜の剥離等の問題を生じやすくなる。より好ましい範囲は９５×１０-7〜１１５×１０-7／℃、更に好ましい範囲は１０５±５×１０-7／℃の範囲である。
【００１２】
バンドパスフィルターにおいて中心波長の温度安定性は当然、薄膜を構成する誘電体の屈折率温度係数に依存するが、それ以上に基板材の熱膨張係数に大きく影響を受ける。これは屈折率が薄膜の充填率によって決定されることに起因する。すなわち、薄膜の充填率が高いほど中心波長の温度による変化は小さくなる。そして薄膜の充填率はこれを成膜している光フィルター基板材の熱膨張係数に大きく影響を受けるものである。つまり、成膜時の基板材は約２００℃となるが、その熱によって基板材自体は大きく膨張しており、薄膜はその膨張した基板材につけられ、次いで基板材が冷却されるにしたがって、それらの熱膨張係数の差により薄膜は圧縮応力を受ける。その結果、薄膜の充填率が高くなり屈折率が高くなる。基板材の熱膨張係数が大きければ大きいほど成膜された誘電体薄膜にかかる圧縮応力は大きくなり、その使用温度における屈折率の温度による変化率が少なくなる。この理由により、誘電体薄膜の熱膨張係数よりもガラスの熱膨張係数を大きく設定することが望ましい。
【００１３】
その他、過酷な使用条件を考慮すると、前記以外の特性の他にも、機械的な変形等に対する強度、すなわち、ヤング率やビッカース硬度も無視できない。
【００１４】
次いでヤング率についてであるが、これら基板材は、成膜後に微小なチップ状（２ｍｍ以下×２ｍｍ以下×２ｍｍ以下）に加工するため、高ヤング率、高強度が求められる。以上のように後の加工工程を考慮すると、ヤング率は７５ＧＰａ以上、ビッカース硬度は５５０以上であることが好ましい。
【００１５】
次いで光線透過率についてであるが、光線透過率が低ければ当然信号の取り出しに不都合（Ｓ／Ｎ比の低下）を生じるので、その値は大きい方が好ましく、最低でも光線透過率は６０％以上である必要がある。更にバンドパスフィルターの使用波長は９５０ｎｍ〜１６００ｎｍであり、板厚１０ｍｍ材におけるこの波長の光線透過率は９０％以上であることが必要となる。尚、前記波長における光線透過率については、好ましくは９３％以上、更に好ましくは９５％以上である。
【００１６】
次に原ガラスの組成範囲を上記の様に限定した理由について以下に述べる。ＳｉＯ2，Ｂ2Ｏ3，Ｐ2Ｏ5成分は、ガラス構成成分であるが、これら成分の中から選ばれる１種または２種以上の合計量が３５％未満ではガラスの化学的耐久性が悪く、ヤング率，ビッカース硬度の低下を引き起こす。また５５％を超えると原ガラスの溶融・成形性が困難になるのと同時に、高膨張特性が得られ難くなる。
【００１７】
ＴｉＯ2，Ｌａ2Ｏ3，ＺｒＯ2，Ｎｂ2Ｏ5，Ｔａ2Ｏ5，ＷＯ3，Ｙ2Ｏ3成分は、比較的高アルカリ（Ｌｉ，Ｎａ，Ｋ）含有ガラスにおいて、化学的耐久性を損なうことなく高膨張特性および高ヤング率，高ビッカース硬度特性を付与できるきわめて重要な成分であるが、これら成分の中から選ばれる１種または２種以上の合計量が２０％未満では、上記効果が得られず、また４５％を超えると、ガラスの溶融・成型性、とくに成型時の失透性が悪化する。
【００１８】
Ｌｉ2Ｏ，Ｎａ2Ｏ，Ｋ2Ｏ成分は、ガラスの溶融性を向上させると同時に高熱膨張特性化する成分であるが、これら成分の中から選ばれる１種または２種以上の合計量が５％ではこれらの効果が得られず、また３０％を超えると、化学的耐久性が悪化すると同時にヤング率特性，ビッカース硬度特性も低下してしまう。
【００１９】
ＭｇＯ，ＺｎＯ，ＣａＯ，ＢａＯ，ＳｒＯ成分は、ガラスの溶融性を向上させると同時に高ヤング率特性を維持しつつ高膨張特性を有するために含有するが、これら成分の中から選ばれる１種または２種以上の合計量が３％未満ではこれらの効果が得られず、２０％を超えるとガラスの溶融・成型性が悪化してしまう。
【００２０】
Ｓｂ2Ｏ3およびＡｓ2Ｏ3成分はガラス溶融の際の清澄剤として添加しうるが、これらの成分の中から選ばれる1種または２種は１％以下で十分である。より好ましくは０．５％以下である。
【００２１】
また、特性を損なわない範囲で、ＳｎＯ，ＣｕＯ，ＣｏＯ，ＮｉＯ，Ｆｅ2Ｏ3，ＣｅＯ，ＭｎＯ成分を５％まで含有させることができる。
【００２２】
次にＰｂＯを実質的に含まない理由についてであるが、この成分は環境上好ましくない成分であるので、使用は極力避けるべきである。
【００２３】
次に本発明にかかる光フィルター用ガラスを製造するについては、上記の組成を有するガラスを溶解し、成形・徐冷（必要に応じてアニール処理）後、これを常法によりラッピングした後、ポリシングすることにより、表面粗度Ｒａ（算術平均粗さ）が１．０Å以上、５．０Å以下の範囲内の光フィルター用ガラスが得られる。
【００２４】
本発明のガラスは、該基板表面に誘電体多層膜を成膜した干渉型光フィルター用に好適であり、特に、誘電体多層膜として、高い屈折率を持つ誘電体薄膜（Ｈ層）と低い屈折率を持つ誘電体薄膜（Ｌ層）を交互に積層した構造の、バンドパスフィルター用に好適である。
【００２５】
上記誘電体としては、ＴｉＯ2、Ｔａ2Ｏ2、Ｎｂ2Ｏ5、ＳｉＯ2等の無機酸化物が好ましい。更に、波長範囲９５０ｎｍ〜１６００ｎｍに用いるバンドパスフィルターにおいては、誘電体層としてＨ層／Ｌ層の組合せとして、ＴｉＯ2／ＳｉＯ2、Ｔａ2Ｏ2／ＳｉＯ2、Ｎｂ2Ｏ5／ＳｉＯ2か好ましい。
本発明の光フィルターは、ガラス基板の表面に誘電体薄膜を成膜して得ることができる。成膜方法としては、蒸着法、ＲＦイオンプレーティング法、マグネトロンスパッタリング法、プラズマイオンプレーティング法等がある。中でも蒸着法が好適である。
【００２６】
【発明の実施の形態】
次に本発明の好適な実施例について説明する。表１、２、３は本発明の光フィルター用ガラスの実施例（No.１〜８）および従来から用いられている光フィルター用ガラス基板（比較例）について、組成の他に、析出結晶相，熱膨張係数，ヤング率，ビッカース硬度，光線透過率を示したものである。
【００２７】
【表１】
0004136589.tif 000002
【００２８】
【表２】
0004136589.tif 000003
【００２９】
【表３】
0004136589.tif 000004
【００３０】
上記実施例のガラスの製造方法を説明する。酸化物、炭酸塩、硝酸塩等の原料を混合し、これを通常の溶解装置を用いて約１２５０〜１３５０℃の温度で溶解し攪拌均質化した後、成形・冷却工程を経てガラス成形体を得た。ついで得られたガラスを８００＃〜２０００＃のダイヤモンドペレットにて５〜３０分ラッピングし、次いで粒子径（平均）０．０２〜３μｍの研磨剤酸化セリュームにて３０〜６０分間研磨し仕上げた。これらのガラスの表面粗度Ｒａ（中心線粗さ）は５Å以下であった。
【００３１】
本発明の実施例１〜８と比較例１を比較すると、従来から用いられている光フィルター用ガラス基板は熱膨張係数が８８×１０-7／℃と、成膜された膜に圧縮応力を与えるには十分な数値ではなく、更にヤング率＝７０ＧＰａ，ビッカース硬度＝４８０と低強度材であった。これに対し、本発明のガラスは成膜された膜に圧縮応力を与えるに十分な熱膨張係数を有しており、ヤング率やビッカース硬度においても十分な数値を有しているため、光フィルター用の基板材料として好適であった。
【００３２】
また上記の実施例により得られたガラス基板に、ＴｉＯ2／ＳｉＯ2、Ｔａ2Ｏ2／ＳｉＯ2、Ｎｂ2Ｏ5／ＳｉＯ2の多層膜をそれぞれ成膜してなる干渉型光フィルターは、その中心波長の温度安定性が非常に良好なものであり、光通信用のバンドパスフィルターとして非常に良好なものであった。
【００３３】
【発明の効果】
以上述べたように、本発明によれば、上記従来技術に見られる諸欠点を解消しつつ、中心波長の温度安定性の優れた光フィルター用ガラスを提供することができる。この特徴（高い光線透過率、高い熱膨張特性、高いヤング率、高いビッカース硬度）は干渉型光フィルター、特にバンドパスフィルター用として好適であり、特に光通信システムにおけるＷＤＭ、ＤＷＤＭ（高密度波長分割多重方式）の用途に最適である。更にこの光フィルター用ガラス基板にＴｉＯ2／ＳｉＯ2、Ｔａ2Ｏ2／ＳｉＯ2、Ｎｂ2Ｏ5／ＳｉＯ2の誘電体膜を複数層成膜してなるバンドパスフィルター部材は、従来のバンドパスフィルター部材にない、中心波長の温度安定性を有するものであり、地上の光通信システムだけでなくｓｐａｃｅ−ｂａｓｅｄ−ｓａｔｅｌｌｉｔｅ等でも使用される可能性がある。